(57)【特許請求の範囲】
【請求項１】
イソチオシアン酸アリルの含有量が３．０％以上である、ロジンエステル、樹脂酸、脂肪酸エステル類又はＥＶＡを含有するイソチオシアン酸アリル含有層の両面に、イソチオシアン酸アリルの透過を規制する透過規制層を設け、この透過規制層の少なくとも一方を、７．２ｇ／ｍ２以上のセルロース塗布量を有するビスコース加工紙によって形成したことを特徴とするイソチオシアン酸アリル放出シート。
【発明の詳細な説明】
【０００１】
【発明の属する技術分野】
この発明は、保管中におけるイソチオシアン酸アリル（以下、ＡＩＴと称す。）の放出ロスを最小限にとどめることが可能で、高湿度状態に置かれた場合に、十分なＡＩＴの放出を確保し得る、ＡＩＴ放出シートに関するものである。
【０００２】
【従来の技術とその課題】
従来からシート材料にＡＩＴを含有させて、シート材料からＡＩＴを放出させるようにしたＡＩＴ放出シートは、弁当、青果物などの抗菌、防かびシート等として広く使用されている。
【０００３】
これらＡＩＴ放出シートは、保管中にＡＩＴが揮散しないように、使用前は、密封包装を行う必要がある。
【０００４】
しかしながら、ＡＩＴ放出シートを一枚ずつ密封包装することはコスト高になるという問題がある。
【０００５】
また、複数枚のＡＩＴ放出シートを一纏めにして密封袋に収納すれば、一枚ずつ密封包装するよりも、コストは安くつくが、密封袋からＡＩＴ放出シートを取り出す毎に、しっかりと密封袋を封印しないと、保管中に残りのＡＩＴ放出シートのＡＩＴが放出してしまって使用できなくなることがある。
【０００６】
一方、ＡＩＴ放出シート中のＡＩＴ含有量を、３％未満にすれば、保管中におけるＡＩＴの放出ロスを少なくすることはできるが、必要な時に十分なＡＩＴ放出量を確保することができない。
【０００７】
ところで、ＡＩＴ放出シートは、弁当、青果物など、シート接触面に水分が存在する、高湿度状態で使用されるものが多い。
【０００８】
そこで、この発明は、保管中におけるＡＩＴの放出ロスを最小限にとどめることが可能で、高湿度状態に置かれた場合に、十分なＡＩＴの放出が確保されるＡＩＴ放出シートを提供しようとするものである。
【０００９】
【課題を解決するための手段】
この発明に係るＡＩＴ放出シートは、ＡＩＴの含有量が３．０％以上、好ましくは３．０〜１５％である、ロジンエステル、樹脂酸、脂肪酸エステル類又はＥＶＡを含有させたＡＩＴ含有層の両面に、ＡＩＴの透過を規制する透過規制層を設け、この透過規制層の少なくとも一方を、７．２ｇ／ｍ２以上、好ましくは７．２〜２０ｇ／ｍ２のセルロース塗布量を有するビスコース加工紙によって形成したものである。
【００１０】
上記構造のＡＩＴ放出シートは、含有量が３．０％以上のＡＩＴ含有層の両面に、ＡＩＴの透過を規制する透過規制層を設けているので、保管中にＡＩＴの放出が透過規制層によって規制されるため、ＡＩＴの含有量が３．０％以上であっても長期間の保管が可能となる。
【００１１】
そして、両面の透過規制層のうち、少なくとも一方を、感湿性の素材である５．０ｇ／ｍ2 以上のセルロース塗布量を有するビスコース加工紙によって形成することにより、高湿度状態に置かれた場合にだけ、ＡＩＴがビスコース加工紙の透過規制層を通過して放出され、ＡＩＴ放出シートとしての機能が発揮される。
【００１２】
上記ビスコース加工紙とは、紙・不織布にセロハンの原料であるビスコースをコーティング加工して、紙・不織布にセルロース層を設けた素材である。このビスコース加工紙は、紙・不織布とセロハンの性質を持ち、セルロース塗布量が一定量以上の場合、セロハンとほぼ同じガス透過特性を示す。セロハンは、乾燥状態ではガス非透過性だが高湿度状態ではガス透過性であるという特異な性質を有している。大体５．０ｇ／ｍ2 以上のセルロース塗布量を有するビスコース加工紙はこのセロハンと同じガス透過性を示し、いわゆる感湿性の素材となる。そのため、水分を吸う前の状態ではＡＩＴが通過せず、高湿度状態になって水分を吸うことによって構造が緩んでＡＩＴが通過するという性質を有する。
【００１３】
上記ビスコース加工紙の透過規制層は、一層で形成する必要はなく、複数層で形成してもよい。複数層からなるビスコース加工紙の例としては、レーヨン、パルプ混合不織布を素材とし、その片面にポリエチレンの接着剤層を介して無延伸ポリプロピレンを積層し、他方の面に、ビスコース溶液を塗工した後、酸浴中で再生脱硫し、水洗後乾燥させたもの等がある。
【００１４】
また、高湿度状態でも揮散ガスの不透過性を有する素材としては、ＰＥＴ、ナイロン、アルミ等があり、この不透過性の透過規制層も複数層で形成してもよい。
【００１５】
上記ＡＩＴの含有層は、ロジンエステル、樹脂酸、脂肪酸エステル類又はＥＶＡを溶融液化状にしたものに、ＡＩＴを混練した混合溶液を作成し、この溶液を、揮散ガスの透過規制層を形成するシートに塗布、又は含浸させることによって形成することができる。ＡＩＴの含有量は、ＡＩＴを混練した混合溶液中におけるＡＩＴの重量％を示している。
【００１６】
【実施例】
（実施例１）
弁当、青果物などの抗菌、防かびシートとして使用することができる、ＡＩＴ放出シートを次のようにして形成した。
【００１７】
まず、ロジンエステル９００ｇとリン酸エステル５０ｇを８５℃に加熱して溶融液化状にし、これにＡＩＴを４５ｇ投入して１０分間、加熱混練して、混合溶液を作成した。このＡＩＴの混合溶液を２５μｍの二軸延伸ポリエステルフィルムに、塗工厚１０μｍになるようにコーティングすることにより、二軸延伸ポリエステルフィルムの透過規制層の一面に、ＡＩＴの含有層を設けた複層材を形成した。
【００１８】
この複層材のＡＩＴの含有層の面に、さらに、以下の構成の感湿性の透過規制層であるビスコース加工紙を積層して、この発明に係るＡＩＴ放出シートを形成した。
【００１９】
上記ビスコース加工紙層は、坪量１４ｇ／ｍ2 のレーヨン・パルプ混合不織布（混合比３０：７０）を素材とし、その片面にポリエチレンの接着剤層（１５μｍ）を介して２０μｍの無延伸ポリプロピレンを積層し、他方の面に、ビスコース溶液（セルロース濃度４．０％、アルカリ濃度１．９％）をロールコーターで塗工し、硫酸浴中で再生脱硫し、水洗後シリンダードライヤーで乾燥させてセルロース塗布量５．０ｇ／ｍ2 に形成した複層構造のものを使用した。
【００２０】
この実施例１の揮散性薬剤放出シートを、湿度６５％の状態と湿度９５％の高湿度状態に置いた場合、各々２０℃と３０℃とでＡＩＴの放出挙動を試験したところ、図１のグラフに示す通りとなり、実施例１のＡＩＴ放出シートは、低湿度の場合、温度に係わりなく放出は少なく、高湿度状態に置かれた場合に、ＡＩＴの放出能を有することが確認された。
【００２１】
（実施例２）
ビスコース溶液のセルロース濃度を５．０％にして、セルロース塗布量を７．２ｇ／ｍ2 にした以外は、実施例１と同様にしてＡＩＴの放出挙動を試験したところ、図２に示す結果が得られた。
【００２２】
（実施例３）
実施例２で得られたビスコース加工紙の上に、さらにビスコース溶液（セルロース濃度３．０％、アルカリ濃度１．９％）をロールコーターで塗工し、硫酸浴中で再生脱硫し、水洗後シリンダードライヤーで乾燥させてセルロース塗布量を１０．５ｇ／ｍ2 にしたものについて、実施例１と同様にしてＡＩＴの放出挙動を試験したところ、図３に示す結果が得られた。
【００２３】
【発明の効果】
この発明に係るＡＩＴ放出シートは、以上のように、透過規制層によって保管中におけるＡＩＴの放出ロスを最小限にとどめることが可能で、高湿度状態に置かれた場合に、ビスコース加工紙の構造が緩んで、十分なＡＩＴの放出を確保し得るという効果がある。
【図面の簡単な説明】
【図１】セルロース塗布量が５．０ｇ／ｍ2であるＡＩＴ放出シートの湿度及び温度変化によるＡＩＴの放出挙動を示すグラフ
【図２】セルロース塗布量が７．２ｇ／ｍ2であるこの発明に係るＡＩＴ放出シートの湿度及び温度変化によるＡＩＴの放出挙動を示すグラフ
【図３】セルロース塗布量が１０．５ｇ／ｍ2であるこの発明に係るＡＩＴ放出シートの湿度及び温度変化によるＡＩＴの放出挙動を示すグラフ
【図１】
0003841540.tif 000002
【図２】
0003841540.tif 000003
【図３】
0003841540.tif 000004